(57)【特許請求の範囲】
【請求項１】
プリント配線板の表層にある１層目の銅箔と、ビア部にある銅箔間を電導導通するためのマイクロビア孔を炭酸ガスレーザーであけるに際し、少なくとも２層以上の銅の層を有する銅張板の表層銅箔の上に、融点900℃以上で、且つ結合エネルギー300kJ/mol以上の金属化合物粉、カーボン粉又は金属粉の１種或いは２種以上を3〜97容積％含む水溶性樹脂組成物を塗膜又はシート形状で配置し、炭酸ガスレーザーを出力20〜60mJ/パルスで照射し、ビア孔の少なくとも１層目の銅箔層を除去し、その後、20〜35mJ/パルスの出力で、ビア孔の底部となる銅箔表層の一部を加工除去して銅箔を貫通しない形でビア孔を形成した後、ビア孔部に張りだした銅箔バリの除去及び銅箔の一部を厚さ方向に平面的な除去をエッチング処理で同時に実施し、かつ金属メッキ又は導電塗料で最外層とビア孔部の銅箔層とを電導導通することを特徴とするビア孔の形成方法。
【発明の詳細な説明】
【０００１】
【発明の属する技術分野】
本発明は、プリント配線板のビア孔形成方法に関する。特にビア孔となる、表層の下の、ビア孔底部銅箔の表層の一部を、銅箔が貫通しないように除去して得られたビア孔に金属メッキ、又は導電塗料で、表層とビア孔部銅箔層とを導通することを特徴とする接続信頼性に優れたプリント配線板のビア孔形成方法に関する。得られたプリント配線板は、主として小型の半導体プラスチックパッケージ用として使用される。
【０００２】
【従来の技術】
従来、半導体プラスチックパッケージ等に用いられる高密度の多層プリント配線板は、ビア孔をドリル或いは炭酸ガスレーザーであけていた。ドリルであける場合、内層の銅箔厚みが薄い、又は多層板の厚みばらつきが大きいと、内層銅箔の途中でビア孔を止めることが困難であり、時としてその下の銅箔層に到達して不良の原因となっていた。炭酸ガスレーザーで孔あけする場合、ビア孔の下面の銅箔表面には１μm程度の樹脂層が残り、銅メッキ前にデスミア処理を施す必要があった。この場合、デスミア処理が不十分だと、銅メッキ後の表層とその下の銅箔の導通性が良くなく、導通不良が発生していた。加えて、デスミア処理には、一般のスルーホール等のデスミア処理時間に比べて２〜３倍の時間を要し、作業性が悪い等の問題点があった。
【０００３】
【発明が解決しようとする課題】
本発明は、以上の問題点を解決した、デスミア処理の必要のない小径のビア孔を高速で、形成する方法の提供を目的とする。
【０００４】
【課題を解決するための手段】
両面に銅箔を有する両面銅張板及び多層板の表面の銅箔の、少なくとも炭酸ガスレーザーを照射する面に、融点900℃以上で、且つ結合エネルギー300kJ/mol以上の金属化合物、カーボン粉又は金属粉の１種或いは２種以上と水溶性樹脂よりなる塗膜或いはシートを配置し、この上から20〜60mJ/パルスのエネルギーから選ばれたエネルギーを有する炭酸ガスレーザーのパルス発振で、少なくとも表層の銅箔に孔をあけ、その後20〜35mJ/パルスのエネルギーで、その下のビア孔底部、又は両面板の対向した外層銅箔の表層の一部を、銅箔が貫通しない形で加工し、ビア底部の銅箔内部の新しい面が露出したビア孔を形成する。
その後、薬液にて銅箔表面を処理する。薬液で処理する場合、両面銅張板を用いたビア孔形成では、ビア孔部の銅箔が溶解してなくならないように注意して実施する。
炭酸ガスレーザーを銅箔に直接照射してビア孔をあけると、表面銅箔孔あけ部には銅箔のバリが発生する。機械研磨では取れにくいため、薬液でエッチングする。銅箔の両表面を平面的にエッチングし、もとの銅箔の一部の厚さをエッチング除去することにより、同時に孔部に張り出した銅箔バリをもエッチング除去する。このような処理を実施すると、銅箔が薄くなるため、その後の金属メッキでメッキアップして得られた表裏銅箔の細線の回路形成において、ショートやパターン切れ等の不良の発生もなく、高密度のプリント配線板を作成することができた。また、デスミア処理を施す必要もなく、作業性に優れ、金属メッキ、又は導電塗料で最外層とその真下の銅箔とを接続する場合、接続面積も大きく、ビア孔の接続信頼性に優れたものが得られた。
【０００５】
【発明の実施の形態】
本発明は、少なくとも２層以上の銅の層を有する両面銅張板及び多層板の表層に、金属メッキを施す前にデスミア処理を施す必要の無いビア孔の形成方法に関する。
表面にビア孔を形成する方法としては、融点900℃以上で且つ結合エネルギーが300mJ/パルスの金属化合物粉、カーボン粉又は金属粉の１種、或いは２種以上を3〜97容積％含む樹脂組成物を銅箔表面に塗布して塗膜とするか、又はシート形状として配置し、この上から直接高出力の20〜60mJ/パルスの炭酸ガスレーザーから選ばれたエネルギーを照射して表面の銅箔に孔をあけ、その後、20〜35mJ/パルスから選ばれたエネルギーで、その下のビア孔底部の銅箔、又は両面板の対向した反対側の外層銅箔表層の一部を、銅箔が貫通しない形で加工し、銅箔の内部の新しい面が露出したビア孔を形成する。
その後、薬液による銅箔表面処理を行う。機械的研磨の場合、一般の研磨機械が使用可能であるが、孔部にバリが発生する場合、研磨を数回行うことが必要であり、また板の寸法変化率が大きくなる等のこともある。本発明では、薬液で表層をエッチングすると同時に、バリをも溶解除去する方法で銅箔表面処理を行う。銅箔の両表面を平面的にエッチング除去することにより銅箔は薄くなり、その後の金属メッキでメッキアップして得られた表裏銅箔の細線の回路形成において、ショート、パターン切れ等の不良の発生もなく、高密度のプリント配線板が作成できる。又、デスミア処理を施す必要もないため、作業性に優れている。ビア孔底部の銅箔表面の樹脂層がなくなり、ビア孔部に金属メッキを施すか、又は導電性塗料を埋め込んで、ビア孔部の最外層とその真下の銅箔とを接続する場合、接続面積も大きく、ビア孔の接続信頼性に優れたプリント配線板を得ることができた。エッチング用薬液としては、一般に公知のものが使用できる。例えば、特開平02-22887、同02-22896、同02-25089、同02-25090、同02-59337、同02-60189、同02-166789、同03-25995、同03-60183、同03-94491、同04-199592、同04-263488号公報で開示された薬品が用いられる。これらの薬品で金属表面を溶解除去する（ＳＵＥＰ法と呼ぶ）。エッチング速度は、一般には0.02〜1.0μm/秒で行う。
【０００６】
本発明で使用される、少なくとも２層以上の銅の層を有する両面板、多層板は、好適にはガラス布を基材とし、熱硬化性樹脂組成物に染料又は顔料を配合して黒色とし、且つ、無機絶縁性充填剤を該樹脂組成物中に10〜60重量％混合して、均質とした構成の両面銅張積層板が用いられる。
又、多層板としては、好適には、内層板にガラス布基材の上記両面銅張積層板を加工して使用される。必要により表面に金属酸化銅処理を施し、上下に無機或いは有機布基材プリプレグ、樹脂シート、樹脂付き銅箔、又は塗料による塗膜を配置し、必要により銅箔を置き、加熱、加圧、好ましくは真空下に積層成形する。
以上の銅張板のほかに、ポリイミドフィルム、ポリエステルフィルム、ポリパラバン酸フィルム等の、一般に公知の高耐熱のフィルムの両面板、或いは多層板も使用し得る。
【０００７】
基材としては、一般に公知の無機、有機の織布、不織布が使用できる。具体的には、無機基材としては、Ｅ、Ｓ、Ｄ、Ｍガラス等の繊維の織布、不織布が挙げられる。有機繊維としては、液晶ポリエステル、全芳香族ポリアミド等の繊維の織布、不織布が挙げられる。
【０００８】
本発明で使用される熱硬化性樹脂組成物の樹脂としては、一般に公知の熱硬化性樹脂が使用される。具体的には、エポキシ樹脂、多官能性シアン酸エステル樹脂、 多官能性マレイミドーシアン酸エステル樹脂、多官能性マレイミド樹脂、不飽和基含有ポリフェニレンエーテル樹脂等が挙げられ、これらの１種或いは２種類以上が組み合わせて使用される。出力の高い炭酸ガスレーザー照射による加工により形成されるスルーホール形状を考慮すると、ガラス転移温度が150℃以上の熱硬化性樹脂組成物が好ましく、耐湿性、耐マイグレーション性、吸湿後の電気的特性等の点から多官能性シアン酸エステル樹脂組成物が好適である。
【０００９】
本発明の熱硬化性樹脂分である多官能性シアン酸エステル化合物とは、分子内に2個以上のシアナト基を有する化合物である。具体的に例示すると、1,3-又は1,4-ジシアナトベンゼン、1,3,5-トリシアナトベンゼン、1,3-、1,4-、1,6-、1,8-、2,6-又は2,7-ジシアナトナフタレン、1,3,6-トリシアナトナフタレン、4,4-ジシアナトビフェニル、ビス(4-ジシアナトフェニル)メタン、2,2-ビス(4-シアナトフェニル)プロパン、2,2-ビス(3,5-ジブロモー4-シアナトフェニル)プロパン、ビス(4-シアナトフェニル)エーテル、ビス(4-シアナトフェニル)チオエーテル、ビス(4-シアナトフェニル)スルホン、トリス(4-シアナトフェニル)ホスファイト、トリス(4-シアナトフェニル)ホスフェート、およびノボラックとハロゲン化シアンとの反応により得られるシアネート類などである。
【００１０】
これらのほかに特公昭41-1928、同43-18468、同44-4791、同45-11712、同46-41112、同47-26853及び特開昭51-63149号公報等に記載の多官能性シアン酸エステル化合物類も用いら得る。また、これら多官能性シアン酸エステル化合物のシアナト基の三量化によって形成されるトリアジン環を有する分子量400〜6,000のプレポリマーが使用される。このプレポリマーは、上記の多官能性シアン酸エステルモノマーを、例えば鉱酸、ルイス酸等の酸類;ナトリウムアルコラート等、第三級アミン類等の塩基;炭酸ナトリウム等の塩類等を触媒として重合させることにより得られる。このプレポリマー中には一部未反応のモノマーも含まれており、モノマーとプレポリマーとの混合物の形態をしており、このような原料は本発明の用途に好適に使用される。一般には可溶な有機溶剤に溶解させて使用する。
【００１１】
エポキシ樹脂としては、一般に公知のものが使用できる。具体的には、液状或いは固形のビスフェノールＡ型エポキシ樹脂、ビスフェノールＦ型エポキシ樹脂、フェノールノボラック型エポキシ樹脂、クレゾールノボラック型エポキシ樹脂、脂環式エポキシ樹脂;ブタジエン、ペンタジエン、ビニルシクロヘキセン、ジシクロペンチルエーテル等の二重結合をエポキシ化したポリエポキシ化合物類;ポリオール、水酸基含有シリコン樹脂類とエポハロヒドリンとの反応によって得られるポリグリシジル化合物類等が挙げられる。これらは１種或いは２種類以上が組み合わせて使用され得る。
【００１２】
ポリイミド樹脂としては、一般に公知のものが使用され得る。具体的には、多官能性マレイミド類とポリアミン類との反応物、特公昭57-005406号公報に記載の末端三重結合のポリイミド類が挙げられる。
【００１３】
これらの熱硬化性樹脂は、単独でも使用されるが、特性のバランスを考え、適宜組み合わせて使用するのが良い。
【００１４】
本発明の熱硬化性樹脂組成物には、組成物本来の特性が損なわれない範囲で、所望に応じて種々の添加物を配合することができる。これらの添加物としては、不飽和ポリエステル等の重合性二重結合含有モノマー類及びそのプレポリマー類;ポリブタジエン、エポキシ化ブタジエン、マレイン化ブタジエン、ブタジエン-アクリロニトリル共重合体、ポリクロロプレン、ブタジエン-スチレン共重合体、ポリイソプレン、ブチルゴム、フッ素ゴム、天然ゴム等の低分子量液状〜高分子量のelasticなゴム類;ポリエチレン、ポリプロピレン、ポリブテン、ポリ-4-メチルペンテン、ポリスチレン、ＡＳ樹脂、ＡＢＳ樹脂、ＭＢＳ樹脂、スチレン-イソプレンゴム、ポリエチレン-プロピレン共重合体、4-フッ化エチレン-6-フッ化エチレン共重合体類;ポリカーボネート、ポリフェニレンエーテル、ポリスルホン、ポリエステル、ポリフェニレンサルファイド等の高分子量プレポリマー若しくはオリゴマー;ポリウレタン等が例示され、適宜使用される。また、その他、公知の有機の充填剤、増粘剤、滑剤、消泡剤、分散剤、レベリング剤、光増感剤、難燃剤、光沢剤、重合禁止剤、チキソ性付与剤等の各種添加剤が、所望に応じて適宜組み合わせて用いられる。必要により、反応基を有する化合物は硬化剤、触媒が適宜配合される。
【００１５】
本発明の熱硬化性樹脂組成物は、それ自体は加熱により硬化するが硬化速度が遅く、作業性、経済性等に劣るため使用した熱硬化性樹脂に対して公知の熱硬化触媒を用い得る。使用量は、熱硬化性樹脂100重量部に対して0.005〜10重量部、好ましくは0.01〜5重量部である。
【００１６】
無機の絶縁性充填剤としては、一般に公知のものが使用できる。具体的には、天然シリカ、焼成シリカ、アモルファスシリカ等のシリカ類；ホワイトカーボン、チタンホワイト、アエロジル、クレー、タルク、ウオラストナイト、天然マイカ、合成マイカ、カオリン、マグネシア、アルミナ、パーライト等が挙げられる。添加量は、10〜60重量％、好適には15〜55重量％である。
【００１７】
また、炭酸ガスレーザーの照射で、光が分散しないように樹脂に黒色の染料又は顔料を添加することが好ましい。粒子径は、均一分散させるためには1μm以下が好ましい。染料、顔料の種類は、一般に公知の絶縁性のものが使用され得る。添加量は、0.1〜10重量％が好適である。さらには、繊維の表面を黒色に染めたガラス繊維等も使用し得る。
【００１８】
最外層の銅箔には、一般に公知のものが使用できる。好適には厚さ3〜18μmの電解銅箔等が使用される。また内層銅箔には、好適には12〜70μｍの電解銅箔が使用される。
【００１９】
好適に使用されるガラス布基材補強銅張積層板は、まず上記ガラス布基材に熱硬化性樹脂組成物をガラス含有量30〜80重量％となるように含浸、乾燥させてＢステージとし、プリプレグを作成する。次に、このプリプレグを所定枚数用い、上下に銅箔を配置して、加熱、加圧下に積層成形し、両面銅張積層板とする。この銅張積層板の断面は、ガラス以外の樹脂と無機充填剤が均質に分散していて、レーザー孔あけした場合、孔が均一にあく。また、黒色であるために、レーザー光が分散しにくく、孔壁は凹凸が少なく、均質である。
【００２０】
両面銅張積層板、或いは多層板の表層の炭酸ガスレーザーを照射する銅箔面上に、融点900℃以上で、且つ原子の結合エネルギーが300kJ/mol以上の金属化合物粉、カーボン粉又は金属粉を3〜97容積％含む樹脂組成物の塗膜或いはシートを配置し、直接炭酸ガスレーザーを照射して、孔あけを行う。
【００２１】
本発明で使用する補助材料の１つである、融点900℃以上で、且つ結合エネルギーが300kJ/mol 以上の金属化合物とは、一般に公知のものが使用できる。例えば酸化物としてのチタニア類；マグネシア類；鉄酸化物類；亜鉛酸化物類；コバルト酸化物類；スズ酸化物類等我挙げられ、非酸化物としては、炭化ケイ素、炭化タングステン、窒化硼素、窒化ケイ素、窒化チタン、硫酸バリウム等我挙げられる。その他、カーボンも使用できる。これらは１種或いは２種以上が組み合わせて使用される。さらには、一般に公知の金属粉が使用される。しかしながら、水、溶剤に溶解した場合に、発熱、発火するものは使用しない。これらは、平均粒子径が、5μm以下、好適には1μm以下のものが使用される。
【００２２】
補助材料の水溶性樹脂としては、混練して銅箔表面に塗布、乾燥した場合、或いはシートとした場合、銅箔から剥離欠落しないものを選択する。特に、環境の点からも水溶性の樹脂、例えばポリビニルアルコール、ポリビニルアルコールのケン化物、ポリエステル、澱粉等の、一般に公知のものが好適に使用される。
【００２３】
金属化合物粉、カーボン粉または金属粉と水溶性樹脂よりなる組成物を作成する方法は、特に限定しないが、ニーダー等で無溶剤で高温にて練り、シート状に押し出す方法、水に溶解する樹脂組成物を用い、これに上記粉体を加え、均一に撹拌、混合して、これを用い、塗料として銅箔表面に塗布、乾燥して膜を作る方法、フィルムに塗布してシート状にする方法、ガラス基材等に含浸、乾燥して得られるシート等が挙げられる。
【００２４】
炭酸ガスレーザーは、赤外線波長域にある9.3〜10.6μmの波長が一般に使用される。出力は20〜60mJ/パルスで、まず、少なくとも表面の１層目の銅箔を加工して孔をあけ、ついで出力を20〜35mJ/パルスに落として、最後の1ショットで、ビア孔底部とする銅箔の表層を、銅箔を突き抜けないように加工するのが好ましい。一般には、ガラス布基材銅張積層板等の絶縁層厚み100μm当たり1〜10ショットで加工する。
【００２５】
ビア孔のメッキには、一般に公知の銅メッキ等が使用し得る。又、ビア孔の中に導電塗料を入れ、上下銅箔層の導通を取るようにする。導電塗料としては、一般に公知のものが使用し得る。具体的には、銅ペースト、銀ペースト、はんだペースト、その他のはんだ類である。
【００２６】
【実施例】
以下に実施例、比較例で本発明を具体的に説明する。尚、特に断らない限り、『部』は重量部を表す。
実施例１
2,2-ビス(4-シアナトフェニル)プロパン900部、ビス(4-マレイミドフェニル)メタン100部を150℃に溶融させ、攪拌しながら4時間反応させ、プレポリマーを得た。これをメチルエチルケトンとジメチルホルムアミドの混合溶剤に溶解した。これにビスフェノールＡ型エポキシ樹脂(商品名:エピコート1001、油化シェルエポキシ＜株＞製)400部、クレゾールノボラック型エポキシ樹脂(商品名:ESCN-220F、住友化学工業＜株＞製)600部を加え、均一に溶解混合した。更に触媒としてオクチル酸亜鉛0.4部を加え、溶解混合し、これに無機絶縁性充填剤(商品名：BST#200、平均粒径0.4μmとしたもの、日本タルク＜株＞製)500部、及び黒色顔料8部を加え、均一攪拌混合してワニスＡを得た。このワニスを厚さ100μmのガラス織布に含浸し150℃で乾燥して、ゲル化時間(at170℃)120秒、ガラス布の含有量が57重量%のプリプレグ(プリプレグＢ)を作成した。厚さ18μmの電解銅箔を、上記プリプレグＢ1枚の上下に配置し、200℃、20kgf/cm2、30mmHg以下の真空下で2時間積層成形し、絶縁層厚み100μmの両面銅張積層板Ｂを得た。
一方、平均粒径0.86μmの酸化銅粉800部を、部分ケン化した水溶性ポリビニルアルコール粉体を水に溶解したワニスに加え、均一に撹拌混合した（ワニスＣ）。これを厚さ25μmのポリエチレンテレフタレートフィルムの上に、厚さ50μｍ塗布し、110℃で30分間乾燥して、酸化銅粉含有量20容積％のフィルム付きシートを形成した。これを両面銅張積層板Ｂの上に置き、その上から、間隔400μmで、孔径100μmの孔を900個直接炭酸ガスレーザーで、出力40mJ/パルスで１パルス（ショット）かけ、その後、出力を30mJ/パルスに落として、２パルスで下面外層の銅箔の表層部を加工除去した。全部で70ブロックのビア孔（計63,000孔）をあけた。その後、裏面をエッチングレジストで被覆し、表面を全面ＳＵＥＰ法にて処理し、孔周辺の銅箔バリを溶解除去すると同時に、表面の銅箔も7μmまで溶解した。エッチングレジストを除去後、今度は表面を全面エッチングレジストで覆い、裏面の銅箔をＳＵＥＰ法にて7μmまで溶解除去し、エッチングレジストを除去後に、この板に銅メッキを15μm(総厚み:22μm)施した。このビア孔の箇所に径250μmのランドを形成し、ビア孔底部の銅箔をボールパッドとし、これを表裏交互に、計900孔つないで、ヒートサイクル試験を行なった。又、回路(ライン/スペース＝50/50μmを200個)を形成し、この上に、ソルダーボール用ランド等を形成し、少なくとも半導体チップ、ボンディング用パッド、ハンダボールパッドを除いてメッキレジストで被覆し、ニッケル、金メッキを施し、プリント配線板を作成した。このプリント配線板の評価結果を表１に示す。
【００２７】
実施例２
エポキシ樹脂(商品名:エピコート5045)1400部、エポキシ樹脂（商品名:ESCN220F)600部、ジシアンジアミド70部、2-エチル-4-メチルイミダゾール2部をメチルエチルケトンとジメチルホルムアミドの混合溶剤に溶解し、さらに実施例１の絶縁性無機充填剤を500部加え、強制攪拌して均一分散し、ワニスＤを得た。これを厚さ50μmのガラス織布に含浸、乾燥して、ゲル化時間150秒、ガラス布含有量35wt%のプリプレグ(プリプレグＥ)を作成した。このプリプレグＥを1枚使用し、両面に18μmの電解銅箔を置き、190℃、20kgf/cm2、30mmHg以下の真空下で2時間積層成形して両面銅張積層板Ｆを作成した。絶縁層の厚みは100μmであった。この上下に回路を形成し、酸化銅処理を施した後、上下にプリプレグＥを配置し、その両外側に12μmの電解銅箔を置き、同様に積層成形して、両面銅箔付き４層板Ｆとした。
一方、平均粒子径0.7μmの銅粉を、ポリビニルアルコール溶液に溶解し、銅粉が70容積％のワニスＧとした。これを上記の両面銅張４層板Ｆの上に、厚さ40μmとなるように塗布し、110℃で30分間乾燥して塗膜とした（図１（１））。この上から、炭酸ガスレーザーの出力40mJ/パルスにて２パルス(ショット)で銅箔に径100μmの孔をあけ（図１（２））、その後、30mJ/パルスにて２パルスで同様に加工し、後は実施例１と同様にしてビア孔が形成された多層プリント配線板を作成した（図１、図２（３）、（４）、（５））。評価結果を表1に示す。
【００２８】
比較例１
実施例１の両面銅張積層板、実施例２の両面銅張多層板を用い、表面に補助材料を使用せずに炭酸ガスレーザーで同様に孔あけを行なったが、孔はあかなかった。
【００２９】
比較例２
実施例２において（図３（１））、ドリル径100μmのメカニカルドリルを用い、表層からすぐ真下の銅箔まで孔を同様に63,000孔あけた。この孔の全部の断面を確認したが、図３（２）に示すような孔が13%存在した。他は内層銅箔を突き抜けて止まっていた。ＳＵＥＰ処理を行なわずに、デスミア処理を１回実施してから、同様にしてプリント配線板を作成した。評価結果を表１に示す。
【００３０】
比較例３
実施例２の両面銅張多層板を用い、この表面の銅箔を実施例１と同様に、400μm間隔で63,000孔、径100μmでエッチングしてあけ、炭酸ガスエネルギー18mJ/パルスにて3パルスであけた。ＳＵＥＰ処理を行なわずに、公知のデスミア処理を２回繰り返して施し、同様に銅メッキを15μm付着させ、表裏に回路形成し、同様に加工してプリント配線板を作成した。評価結果を表１に示す。
【００３１】
比較例４
実施例２において、炭酸ガスレーザーの出力40mJ/パルスで４パルスにて両面銅張多層板に同様にしてビア孔をあけた（図４（１）（２）。これは内層の銅箔の中央を突き破っており（図４（３））、これにＳＵＥＰ処理をかけ、同様にメッキを施し（図５（４））、プリント板を作成した。評価結果を表１に示す。
【００３２】
0004078715.tif 000002
【００３３】
＜測定方法＞
1)ビア孔底部
断面を観察した。
2)ビア孔あけ時間
炭酸ガスレーザー及びメカニカルドリルで孔あけを行なった場合の、63,000孔／枚孔をあけるのに要した時間を示した。
3)回路パターン切れ及びショート
実施例、比較例で、ライン/スペース＝50/50μm のパターンを拡大鏡で200パターン目視にて観察し、パターン切れ、及びショートしているパターンの合計を分子に示した。
4)ガラス転移温度
ＤＭＡ法にて測定した。
5)ビア孔ヒートサイクル試験
ビア孔を表裏交互に900孔つなぎ1サイクルが、260℃・ハンダ・浸せき30秒→ 室温・5分  で、200サイクル実施し、抵抗値の変化の最大値を示した。
【００３４】
【発明の効果】
プリント配線板の表層にある１層目の銅箔と、ビア孔部にある銅箔間を電導導通するためのマイクロビア孔を炭酸ガスレーザーであけるに際し、ビア孔底部の銅面の表層一部を除去し、且つ、銅箔を貫通しない形でビア孔を形成し、金属メッキ又は導電塗料で最外層とビア部の銅層とを導通する構造のビア孔が形成されたプリント配線板とすることにより、デスミア処理の必要もなく、最外層とビア部に露出した銅層との接続信頼性に優れたものを得ることができた。また、加工速度はドリルであけるのに比べて格段に速く、生産性についても大幅に改善できるものである。銅箔孔あけ部に張りだした銅箔バリ及び銅箔の表面を厚さ方向に一部平面的に同時に薬液でエッチング除去することにより、銅箔が薄くなるため、その後の金属メッキでメッキアップして得られた表裏銅箔の細線の回路形成において、ショートやパターン切れ等の不良の発生もなく、高密度のプリント配線板を作成することができた。
【図面の簡単な説明】
【図１】  実施例２の炭酸ガスレーザーによるビア孔あけ［（１）、（２）（３）］の工程図である。
【図２】  実施例２のＳＵＥＰによるバリ除去（４）及び銅メッキ（５）の工程図である。
【図３】  比較例２の炭酸ガスレーザーによる同様の工程図である。
【図４】  比較例４の炭酸ガスレーザーによるビア孔あけ［（１）、（２）、（３）］の工程図である。
【図５】  比較例４の銅メッキ（４）の工程図である。
【符号の説明】
ａ    金属粉含有樹脂シート
ｂ    銅箔
ｃ    ガラス布基材熱硬化性樹脂層
ｄ    40mJ/パルスの炭酸ガスレーザー
ｅ    発生したバリ
ｆ    30mJ/パルスの炭酸ガスレーザー
ｇ    ビア孔底部の銅箔表層
ｈ    ビア孔銅メッキ部
ｉ    メカニカルドリル
ｊ    ４層目（下側外層銅箔）ヘ突き抜けた孔
ｋ    高出力の炭酸ガスレーザーで内層銅箔を突き抜けた箇所
【図１】
0004078715.tif 000003
【図２】
0004078715.tif 000004
【図３】
0004078715.tif 000005
【図４】
0004078715.tif 000006
【図５】
0004078715.tif 000007